(57)【要約】【課題】アセトン等の有機溶媒をもちいず機械的に剥離可能なジョルネイルならびに新規ジェルネイル組成物ならびに全てのジェルネイルを機械的に剥離可能ならしめる方法を提供すること。【解決手段】ジェルネイル製造において、分子中にーＣＮＯ基またはーＮＯ２基をもつ官能基において前記官能基の個数を２００個と仮定すると、プロピレングリコールとブタンジオール分子中のウレタン結合形成に関与する水酸基（−ＯＨ）の合計が６００個であること、またグリセリンジメタクリレートと、ブタンジオール分子中の水酸基（−ＯＨ）の合計は３００個であること、そしてグリセリンジメタクリレートとウレタン４２００分子中の光重合官能基（メタクリレート基）の合計は２００個であることを条件とする各成分割合であること、また一層目に本発明のジェルネイルで施術し二層目以降を従来のジェルネイルを塗布することで従来のジェルネイルをも機械的剥離可能にならしめ解決した。【選択図】なし【特許請求の範囲】
【請求項１】
一分子中に２個以上の水酸基をもった化合物の５から１０％、１分子中に１個の水酸基と１個以上のメタクリレート基をもった化合物の０．５から３％、フォトイニシエーター１から２％を加えてこれに一分子中にＣＮＯ基又はＮｏ２基の２基以上をもった化合物の１５から２５％を添加して３から１０分間攪拌し、つづいて１分子中に１個の水酸基と１個以上のメタクリレート基をもった化合物の１０から２０％加えて２から５分間攪拌し、その後に一分子中に２個以上の水酸基をもった化合物の１０から２０％を加えて攪拌後にウレタンアクリレート、たとえばＵＡ−４２００の３０から５０％を添加して攪拌してなる機械的に除去可能な新規ジェルネイル製造方法および新規組成物。
【請求項２】
［請求項１］に記載の機械的に除去可能な新規ジェルネイル製造方法および新規組成物で、一分子中に２個以上の水酸基をもった化合物が例えば、プロピレングリコールまたは１，３−ブタンジオールの５から１０％、１分子中に１個の水酸基と１個以上のメタクリレート基をもった化合物が例えば、グリセリンジメタクリレートまたはメタクリル酸２−ヒドロキシエチルの０．５から３％、フォトイニシエーターが例えば１−ヒドロキシシクロヘキシルフェニルケトンの１から２％を加えてこれに一分子中にＣＮＯ基又はＮＯ２基の２基以上をもった化合物が例えば、２，４ジイソシアン酸トリレンの１５から２５％を添加して３から１０分間攪拌し、つづいて１分子中に１個の水酸基と１個以上のメタクリレート基をもった化合物例えばグリセリンジメタクリレート又はメタクリル酸２−ヒドロキシエチルを１０から２０％を加えて２から５分間攪拌し、その後に一分子中に２個以上の水酸基をもった化合物例えばプロピレングリコール又は１，３−ブタンジオールの１０から２０％を加えて攪拌後にウレタンアクリレートの３０から５０％を添加して攪拌してなる機械的に除去可能な新規ジェルネイル製造方法および新規組成物。
【請求項３】
ジェルネイル製造において、分子中にーＣＮＯ基またはーＮＯ２基をもつ官能基において前記官能基の個数を２００個と仮定すると、プロピレングリコールとブタンジオール分子中のウレタン結合形成に関与する水酸基（−ＯＨ）の合計が６００±３０個であること、またグリセリンジメタクリレートと、ブタンジオール分子中の水酸基（−ＯＨ）の合計は３００±１５個であること、そしてグリセリンジメタクリレートとウレタン４２００分子中の光重合官能基（メタクリレート基）の合計は２００±１０個であることを条件とする各成分割合である機械的に除去可能な新規ジェルネイル製造方法および新規組成物。
【請求項４】
ジェルネイルの施術において、請求項１から３の機械的に除去可能な新規ジェルネイルを一層目に塗布し、二層目以降を従来のジェルネイルを塗布することによって全てのジェルネイルを機械的に剥離可能にならしめる新規施術方法。
【発明の詳細な説明】
【技術分野】
【０００１】本発明は、紫外線やＬＥＤ等の光によって硬化するジェルネイルにおいて指や足の爪からの機械的除去を可能にする新規ジェルネイルの製造方法および新規ジェルネイル組成物に関する。
【背景技術】
【０００２】紫外線あるいはＬＥＤ光によって硬化するジェルネイルは最近の若い女性の間で流行している技術である（特許文献１等）。これらの技術の特徴は爪上に光硬化性樹脂（ジェルネイル）を塗布して紫外線やＬＥＤを照射して硬化させることを特徴としている。このようなジェルネイルはいずれも爪との接着性の良さを競っており、したがって爪に何らかの大きな衝撃が加わった時ジェルネイルと一緒に爪も剥がれることが頻繁に起きる弱点を有していた。また数週間が経過してジェルネイルを爪から除去するときにはアセトン等を主体にした専用の除去液を用いて除去していた。このようなアセトンの使用は健康上決して好ましいものではない。ところで、アセトンを用いないで除去することのできるジェルネイル組成と除去液を用いる先行文献（特許文献２）も報告されている。しかしながらこのような除去液を用いず、且つ、爪に一定以上の衝撃が加わった時、衝撃力によって自然に除去されてしまい、爪に障害を与えないような安全装置のついたジェルネイル製造方法ならびに組成物はこれまでに報告されていない。【０００３】ところで、ジェルネイルの場合、ほとんどの施術において、一層毎に紫外線あるいはＬＥＤ等の照射による硬化を繰り返しながら、数層以上を重ねて塗布する場合が多い。そこで一層目のみを本発明のジェルネイルを塗布し、二層目から従来のジェルネイルを塗布することによって、現在使われている全てのジェルネイルについて機械的に剥離可能なジェルに変えることができると予想されるが、当然にこのような試み全くなされていない。
【先行技術文献】
【特許文献】
【０００４】
【特許文献１】特開２００６−３１２５９６号公報
【特許文献２】特開２００９−１２６８３３号公報
【発明の概要】
【発明が解決しようとする課題】
【０００５】本発明者は、ヒトの指や足の爪に施すジェルネイルにおいて、一定以上の衝撃が加わった時剥離し、且つ使用後機械的に除去できるジェルネイルの製造方法および組成物を開発することおよび一層目を本発明のジェルネイルを塗布し二層目以降を従来のジェルネイルを塗布することによって全てのジェルネイルを機械的に剥離可能なものにすることを課題とする。
【課題を解決するための手段】
【０００６】鋭意研究努力した結果以下のような方法を見出し本法を完成させた。一分子中に２個以上の水酸基をもった化合物、例えば、プロピレングリコールまたは１，３−ブタンジオールの５から１０％、１分子中に１個の水酸基と１個以上のメタクリレート基をもった化合物、例えば、グリセリンジメタクリレートまたはメタクリル酸２−ヒドロキシエチルの０．５から３％、フォトイニシエーター、例えば１−ヒドロキシシクロヘキシルフェニルケトンの１から２％を加えてこれに一分子中にＣＮＯ基又は−ＮＯ２基の２基以上をもった化合物、例えば、２，４ジイソシアン酸トリレンの１５から２５％を添加して３から１０分間良く攪拌する。つづいて１分子中に１個の水酸基と１個以上のメタクリレート基をもった化合物例えばグリセリンジメタクリレート又はメタクリル酸２−ヒドロキシエチルを１０から２０％加えて２から３分間攪拌する。その後に１分子中に２個以上の水酸基をもった化合物、例えばプロピレングリコール又は１，３−ブタンジオールの１０から２０％を加えて攪拌後にウレタンアクリレート、たとえばＵＡ−４２００の３０から５０％を添加して攪拌後一日以上放置する。【０００７】こうして出来上がったジェルネイル組成物を定法に従って紫外線照射することで完成したジェルネイルは、日常生活においては充分な接着性を有するが、爪に突然の衝撃が加わると爪に障害を与えずに容易に剥離した。さらに使用後は、機械的に剥離ないし除去することが容易にできた。【０００８】なお、機械的に剥離可能なジェルネイルにおいては以下のような関係が成り立つことが判明した。つまり、２，４ジイソシアン酸トリレン分子中の官能基であるニトロ基の個数を２００個と仮定すると、プロピレングリコールとブタンジオール分子中のウレタン結合形成に関与する水酸基（−ＯＨ）の合計が６００個、またグリセリンジメタクリレートとブタンジオール分子中の水酸基（−ＯＨ）の合計は３００個、そしてグリセリンジメタクリレートとウレタン４２００分子中の光重合官能基（メタクリレート基）の合計は２００個であること。従って、本発明においては、上記条件を満たすものであれば２，４ジイソシアン酸トリレンに限定されない。また他の全ての成分も前記官能基の条件を満たす変更であれば剥離可能なジェルネイルとなるため本発明に含まれる。
【発明の効果】
【発明を実施するための形態】
【０００９】プロピレングリコールまたは１，３−ブタンジオール、グリセリンジメタクリレートまたはメタクリル酸２−ヒドロキシエチル、１−ヒドロキシシクロヘキシルフェニルケトンを加えてこれに２，４ジイソシアン酸トリレンを添加して３から１０分間良く攪拌する。つづいてグリセリンジメタクリレート又はメタクリル酸２−ヒドロキシエチルを加えて２から５分間攪拌する。その後にプロピレングリコール又は１，３−ブタンジオールを加えて攪拌後にウレタンアクリレート（品名ＵＡ−４２００）の４０％を添加して攪拌後一日以上放置する。各成分の添加割合は［０００８］で述べた関係を維持するように添加する。
こうして出来上がったジェルネイル組成物を定法に従って紫外線照射することで完成したジェルネイルは、日常生活においては充分な接着性を有するが、爪に突然の衝撃が加わると爪に障害を与えずに容易に剥離することで爪に対する安全装置の役割を果たした。さらに使用後は、機械的に剥離することが容易にできた。
【実施例１】
【００１０】プロピレングリコール１２５０μｌ、グリセリンジメタクリレートを１１０μｌ、アジピン酸１２５ｍｇ、１−ヒドロキシシクロヘキシルフェニルケトン２００ｍｇを加えてこれに２，４ジイソシアン酸トリレン２５００μｌを添加して５分間攪拌する。つづいてグリセリンジメタクリレートを２ｍｌ加えて３分間攪拌する。その後にプロピレングリコール１．５ｍｌを加えて攪拌後にウレタンアクリレート（品名ＵＡ−４２００）の５ｇを添加して攪拌後一日以上放置する。
こうして出来上がったジェルネイル組成物を定法に従って紫外線照射することで完成したジェルネイルは、日常生活においては充分な接着性を有するが、爪に突然の衝撃が加わると爪に障害を与えずに容易に剥離した。さらに使用後は、機械的に剥離することが容易にできた。
【実施例２】
【００１１】プロピレングリコール１２５０μｌ、メタクリル酸２−ヒドロキシエチルを１１０μｌ、アジピン酸１２５ｍｇ、１−ヒドロキシシクロヘキシルフェニルケトン２００ｍｇを加えてこれに２，４ジイソシアン酸トリレン２５００μｌを添加して５分間良く攪拌する。つづいてメタクリル酸２−ヒドロキシエチルを２ｍｌ加えて３分間攪拌する。３分後にプロピレングリコール１．５ｍｌを加えて攪拌後にウレタンアクリレート（商品名ＵＡ−４２００）の５ｇを添加して攪拌後一日以上放置する。
こうして出来上がったジェルネイル組成物は実施例１と同様に、日常生活においては充分な接着性を有するが、爪に突然の衝撃が加わると爪に障害を与えずに容易に剥離した。さらに使用後は、機械的に剥離することが容易にできた。
【実施例３】
【００１２】プロピレングリコール１７００μｌ、グリセリンジメタクリレートを１１０μｌ、１−ヒドロキシシクロヘキシルフェニルケトン２００ｍｇを加えてこれに２，４ジイソシアン酸トリレン２５００μｌを添加して５分間良く攪拌する。つづいてメタクリル酸２−ヒドロキシエチルを２ｍｌ加えて３分間攪拌する。３分後に１，３−ブタンジオール２ｍｌを加えて攪拌後にウレタンアクリレート（商品名ＵＡ−４２００）の５ｇを添加して攪拌後一日以上放置する。
こうして出来上がったジェルネイル組成物は実施例１と同様に、日常生活においては充分な接着性を有するが、爪に突然の衝撃が加わると爪に障害を与えずに容易に剥離した。さらに使用後は、機械的に剥離することが容易にできた。
【実施例４】
【００１３】プロピレングリコール２ｍｌ、グリセリンジメタクリレートを９０μｌ、１−ヒドロキシシクロヘキシルフェニルケトン１００ｍｇを加えてこれに２，４ジイソシアン酸トリレン２５００μｌを添加して５分間良く攪拌する。つづいてグリセリンジメタクリレートを２ｍｌ加えて３分間攪拌する。３分後に１，３−ブタンジオールの１．５ｍｌを加えて攪拌後にウレタンアクリレート（商品名ＵＡ−４２００）の５ｇを添加して攪拌後一日以上放置する。
こうして出来上がったジェルネイル組成物を指の爪１層目に塗布して６０秒紫外線で硬化させ、後に二層目と三層目をカルジェルのベースジェルを塗布して硬化させた。こうして施術を行った後、一週間後に剥離を行うと全て機械的に剥離を行うことができた。そして機械的に剥離可能となった以外は通常のカルジェルのみの施術と光沢等において何ら変わりなかった。
【実施例５】
【００１４】プロピレングリコール２ｍｌ、グリセリンジメタクリレートを９０μｌ、１−ヒドロキシシクロヘキシルフェニルケトン１００ｍｇを加えてこれに２，４ジイソシアン酸トリレン２５００μｌを添加して５分間良く攪拌する。つづいてグリセリンジメタクリレートを２ｍｌ加えて３分間攪拌する。３分後に１，３−ブタンジオールの１．３ｍｌを加えて攪拌後にウレタンアクリレート（商品名ＵＡ−４２００）の５．３ｇを添加して攪拌後一日以上放置する。
こうして出来上がったジェルネイル組成物を指の爪１層目に塗布して６０秒紫外線で硬化させ、後に二層目と三層目をＮ社のジェルネイルのベースジェルを塗布して硬化させた。こうして施術を行った後、一週間後に剥離を行うと全て機械的に剥離を行うことができた。そして機械的に剥離可能となった以外は通常のカルジェルのみの施術と光沢等において何ら変わりなかった。
【産業上の利用可能性】
【００１５】本組成物は、爪に障害を与えずに、且つアセトン等の有機溶媒を用いずにジェルネイルを除去することができる。またジェルネイルの施術において１層目を本発明のジェｒネイルとし、二層目以降を従来のジェルネイルを塗布することで全てのジェルネイルを機械的に剥離可能なジェルに変えることができる。